FR 2090298 A1 19720114 FR 7118935 A 19710525 71 18935 i 2090298 La présente invention concerne un .?.t.-aru. L-i polaire et an® cellule ci'éiectrolyse renfermant iai tel élément., et- plus particulièrement une cellule peur 1* éleotrc-îyss ae si, -j; Icns aqueuses le chlorures ae métaux alcalins. CcnfomiémMit à la précente invention, on propose un élément bipolaire pour cellule à' éieetrciyae, comprenant (a) une anode constituée -l'une tole en métal d'anode «tel que défini ul r.érieure.'rient; portant sur l'une de ses faces un revêtement comprenant- une matière active a1 électrode (telle que déiinie ultérieurement), ladite- anode étant liée de manière conductrice, sur une partie substantielle de sa surface, à une première tôle de fer ou d'acier et (b) une catnode constituée d'une tôle ajourée de fer ou a'acier, parallèle à cette première tôle et espacée de celle-ci, mais en liaison électrique avec elle. Par "tôle ajourée", on entend une feuille perforée ou réticulée, telle une tôle foraminée ou perforée, un tamis, un treillis ou une toie de métal déployé, lequel peut éventuellement être laminé. Par "métal d'anode", on entend le titane, le sirconium, le niobium, le tantale, le tungstène ou des alliages constitués principalement de ces métaux et possédant des propriétés de polarisation anodique similaires à celles des métaux mêmes. Ceux-ci sont également connus sous l'appellation de métaux filœcy-gènes. Le métal préféré est le titane. La matière active d'électrode peut consister en toute matière active dans le transfert des électrons de l'électrolyte au métal d'anode sous-jacent et résistante à l'attaque électrochiiiîique dans les conditions régnant- dans la cellule où l'anode doit être utilisée. En milieu très corrosif, par exemple dans des éiectrolytes de chlorure, la matière active d'électrode à utiliser peut avantageusement consister en un ou plusieurs métaux du groupe du platine tels que le platine, le rnodiuœ, l'iridium, le ruthénium, l'osmium et le palladium et/ou leurs oxydes, ou un autre métal ou un composé susceptible de fonctionner comme anode et résistant à la dissolution électrochimique dans la cellule, par exemple ;e rhéniur*, le trioxyde de rhénium, la magnélite, le nitrure de titane et les eorure?, proepnures et a ; 1 iclures ds métaux du groupe du rJati;-rtv v.* Hn particulier, on t»-.-fère utiliser un rrê terrer, t de platine formé, par cxerrole, car :ién8" élec troiy t lu'.:' • sur le îu;tcrt, par -lyemple selon le procédé SA° oriqiNA(;t 71 18935 ? 2090298 décrit '"J&nô le trevet. .=. ■" • - ; ncir, ci'- 1 '\;-nandei*e£-se, :-îi peut, citer couse-; - " ••••>•;Icp.:>: es ••• ~ vets kritanniques û' ,*?!./7i t ^ :v.,au nom .je La Itewanueresiie. *>i l'on utilise un r Pour réaliser la eathoae i..-' première- tôle , or. préfère u-:,;!:- ser de l'acier doux. 10 Dans un mode ae réalisation pr-1ère le ] ' Invention, ia premJère tôle et la tôle ajourée forment ceux f&eef. .-.pâmées d! un boîtier cathodique adapté à contenir le catholyte. Le boîtier est avantagetiSe;??-r.t munî d'une sortie pour les gaz et d'une autre pour les liquides. C*) \ • ?■:,; 'Venttjel Jement utiliser la même sortie p>w Lr: les gs.z et les liquide?, De préférence, la t?ls e^c-v:■& repose «or des entre' ; l' es fixées à la première toie, Les antrete-lses Strc. conductrices d«.- i!éiec.tricité et sont habituellement soudé-*." fM1 p^lr -r..u coJ t* ajourées, La toie d'anode présente ;.- s-, 1-.-alerte/.1, à sa périphérie,, des canaux écartas •1 de 1a tôle ajourée. Ia. e&Siu i ' .m -des bords de eeLte toie posséd». en général au moins une sertie ;xliquider :.:t/ou les .gaz, tandis que le canal longeant le bord e^pc-aé di'.-'. ;; au racine. d'une entrée poi Les canaux le long des detui uutres bords sont généralement obtenus par rabattement des bords de la. tôle ai aireelion opposée à I*. tôle ajourée* 23 Oa peut, former ies deux autres eenaux ae la même manière, mis il est pré férable qu'au .-notas le canal comprenant la sortie, et en général également celui eooprensiït i'entréej aient taie section transversale accrue, de manière à ne pas offrir une trop grande résistance au passage des fluides, le ca-nai h section trans-/1 ; accrue peut renfermer un tube dont 1!axe ?0 est sensibleraerî- parallèle au c-*n? adjacent de la toie. Les sorties et entrées peuvent avantageyseaient être eu axial, es à >'eï tubes. Une toie ondulée, en titane par exemple, est avantageusement insérée dans les canaux pour soutenir leur profil> La tôle en métal d'anode pcvt. êu*e fixée à la première tôle par tout moyen "-5 adéquat susceptible de constituer ym* 2iaisen conductrice de l' électricité. On applique de préférence le revêtement en .taixère active d'électrode sur 1a to'lfi en métal d'anode après avoir fixé cette dernière. On peut réaliser cette liaison, par exemple, en soudant ou en brasant ies *AD OR/GIISJAL !" 71 18935 3 2090298 les deux tôles entre elles ; un procédé de soudage qui convient particulièrement est décrit dans le brevet belge n° 737 207 au nom de la Demanderesse. Dans ce procédé, la toie en métal d'anode revêtue d'un métal oud'un alliage "d'étamage" en chauffant la toie alors que la surface à revêtir est recouverte 5 par un métal ou alliage "d'étamage" à l1 état fondu, et à passer une sonde exi-tée par ultrasons au-dessus de la quasi-totalité de la surface à revêtir,.la sonde étant en contact avec la surface et avec le métal ou l'alliage fondu. La tôle ainsi recouverte est alors soudée à la première tôle, laquelle a subi un pré-étamage. 10 Le métal ou l'alliage "d'étamage" est un métal ou un alliage susceptible de former un revêtement sur tme tôle en métal d'anode ou en un de ses alliages et de permettre l'utilisation des tôles ainsi recouvertes dans un procédé de soudage classique. A titre de métaux d'étamage appropriés, on peut citer l'étain, le zinc et le cadmium. Gomme alliages d'étamage appropriés, on peut 15 citer des alliages binaires de l'étain avec le zinc, le plomb, l'antimoine ou le bismuth et des alliages ternaires d'étamage, par exemple, l'alliage étain/ zinc/ploirib. On utilise de préférence l'alliage zinc/étain. Le pré-étamage de la première tôle peut avantageusement se faire de la manière conventionnelle par chauffage de la surface à unir, par exemple avec 20 un alliage plomb/étain, tel qu'un alliage renfermant 30 % de plomb, 70 % d'étain ou un alliage plomb/bismuth. Il est possible d'utiliser le même métal ou alliage d'étamage à la fois pour 1'étamage de la tôle d'anode et de la première tôle. Une grande variété d'alliages peut être utilisée pour souder les tôles 25 ensemble. Parmi les alliages de soudage appropriés, on peut citer, par exemple, les alliages plomb/étain ou les alliages plomb/bismuth. Une autre méthode d'union de la première tôle à la tôle d'anode consiste à utiliser un adhésif électriquement conducteur. On peut utiliser n'importe quel adhésif, y compris des résines époxydes chargées de poudre métallique 30 conductrice, comme l'argent ou le zinc. En général, les résines époxydes renferment le produit de condensation du Bisphénol A avec l'épichlorhydrine qui peut être durci par un agent de réticulation approprié tel qu'une aminé. Les aahésifs renferment de préférence entre 50 % et 90 % en poids de métal. Lorsqu'on utilise de tels adhésifs, il est souhaitable qu'ils soient appliqués 35 aux tôles à unir, qui sont alors maintenues en contact sous une pression ap-pliquée de 1,4 à 3,5 kg/cm par exemple, tandis que l'adhésif est réticulé à une température comprise entre 100° et l80°C par exemple. Conformément à l'invention, on propose également me cellule pour l'élec- 71 18935 4 2090298 trolyse de solutions aqueuses d'halogénures de métaux alcalins, renfermant 1*élément bipolaire selon 1*invention. La cellule comprend : a) une anode terminale consistant en une tôle en métal d'anode (comme défini ci-dessus) portant sur une face une matière active d'électrode (comme défi- 5 nie ci-dessus) ; b) une cathode terminale consistant en une tôle ajourée de fer ou d'acier, parallèle à ladite anode, et c) au moins un élément bipolaire selon l'invention placé entre lesdites cathode et anode, la cathode, les éléments et l'anode étant disposés en série 10 de façon telle qu'une surface cathodique active soit parallèle et fasse face à une surface anodique adjacente mais soit isolée et distante de celle-ci, délimitant ainsi un compartiment à anolyte, ledit compartiment étant muni d'une entrée pour l'électrolyte et d'une sortie pour les liquides et/ou les gaz. 15 L'anode terminale et la cathode terminale sont avantageusement réalisées respectivement dans les memes matériaux que l'anode et la cathode de l'élément bipolaire. Cil place de préférence un diaphragme entre chaque anode et cathode. Le diaphragme est généralement en contact avec la tôle ajourée de la cathode. Le 20 matériau constitutif du diaphragme peut être quelconque mais on préfère le construire à partir de polytétrafluoroéthylène (FTFE) par exemple selon la méthode divulguée dans le brevet britannique n° 1 08l 046 de la Demanderesse. Un autre matériau adéquat est l'amiante, laquelle peut, par exemple, être déposée sur la tôle ajourée par immersion de celle-ci dans une suspension 25 d'amiante et par application du vide pour aspirer l'amiante sur la tôle ajourée. Il est souhaitable que les sorties des compartiments anodiques soient connectées à une chambre de séparation des mousses éloignée des compartiments anodiques tel que décrit, par exemple, dans le brevet français 1 551 843 au nom de la Demanderesse. Dans une telle disposition, le séparateur de mousse 30 est relié aux entrées du compartiment anodique, par exemple au moyen d'un canal approprié. L'invention est illustrée par les dessins en annexe où la fig 1 est une vue en élévation de l'élément bipolaire faite suivant la ligne BB1 de la fig 2; la fig 2 est une coupe selon la ligne AA' de la fig 1 ; 35 la fig 3 est une vue en plan de i'élément ; la fig 4 est une vue en élévation d'un autre mode de construction de l'élément bipolaire de la fig 1, réalisée suivant la ligne DD' de la fig 5 } la fig 5 est une coupe selon la ligne CC' de la fig 4 ; 71 18935 2090298 la fig 6 est une vue en élévation partiitl3 de l'élément bipolaire selon la ligne EE' de la fig =, montrant différent:? détails non repris à la fig 4 ; la fig ? est une vue en eoupe ae la cellule renfermant deux des éléments bipolaires représentas aux fig ], 2 st } ; La fig a es:, une représentât ion schématique de la cellule reproduite à la fig 7 et servant à i'électrolyse d'une saumure. 31 1'ox! ss réfère aux aessins, on vo't rue l'élément cipolaire représenté aux fig 1 ù '* comprend une toie en titane ; reliée de manière conductrice à la tôle d'acier doux 2. Les tôles ont été unies au moyen d'une sonde à ultra-sons de la manière suivante. CVx a pré-étf\' la tôle de titane avee une soudure à 75 % d'étain et 25 % de aine à 400°C à l'aide d'une sonde à ultra-sons. Cta a mainte nu la tôle à cette température durant 30 minutes après étamage pour permettre à la soudure de diffuser dans la surface. On a pré-étamé l'acier doux avee de la soudure de plombier (7° % de plomb, .30 % d'étain) à 3QG°C en utilisant du chlorure d'ammonium comme fondant. Ch a ensuite appliqué sur le titane étamé, une couche mince de soudure de plomoier à 3QQ°C. Cta a formé une couche liquide de soudure de plombier sur l'acier doux à 300°C et on y a appliqué la tôle de titane pour l'accouplement. On 3 maintenu l'ensemble en contact et on l'a laissé refroidir jusqu'à liaison aes tôles entre elles. On a alors déposé électrolyi.iquement un revêtement de platine sur le côté non lié du titane. Dans Les éléments représentés aux fig 1 à .3 st Ja les bords horizontaux de la tôle de titane sent rabattus en 3 pour constituer un canal qui est soutenu par des ondulés er titane. Ce canal est doté d'entrées 5 et de sorties o„ Dans les éléments nlpolalres représentés aux-fig 11, 5 et 6 les bords horizontale ont des canaux à section accrue 40 et 41 qui sont munis d'entrées ->2 et de sorties'-!?." fig 6, ! •;*v ■■. \ .*j. "oct^r tt' t ''c 1 -Tits '- - iin suor ; tr^.ent de liquide oar les entrées '-r-y »i, le ut s' échapper par ies sorties les bords verticaux de la tôle de titare scr.t ér;a terrer,t rabattus, dans tout =>s les fiç-jres, pour constituer -:es caria';;:, itis *»ar- sev.c 1 j.?. clarté " s ne sont pas représentés dans les figures en cotise. A la tcle d'aeier dcit- '1 sent soud'«'3 tes parois en acier doux "?« La tôle d'acier- s des parcis v«rt.ica'.es :r.on représentées par scue; de clarté) qui t'ornent, avec ies rsrois 7, les parois latérales d'une toîte ouverte ayant pour BAD ORIGINAL 71 18935 6 2090298 fond la uolii 2, Les paroi« •' se cermiuauc ..xr un Dora ra;;a;.iu c auquel fixé un treillis en acier doux qui consci{.ue la catsioae. Les parois .'..stériles supérieure et inférieure de chaque rox:,e représentées aux fig 2, J. et ~ , ont des sortîes 10 et 11, Dsj?.s '*%•? éiessents des fig v. ec u, 1m uot ;e possède 5 des sorties «7 qui sont reliées aux récipients ■»& ayant chacun une sortie *•> pour les gaz et une sortie 50 pour les liquides. Les fig 7 et c montrent deux des A^r^îits o?polaires des 1 à j cor.tenus dans une cellule d'électrol.-rie./ L* ;œode terminale 12 et lu. citnode terminale 13 ont respectivement la ragsm *-truîTurt que les parties, anodique et eatho-10 dique de l'élément bipolaire, L'anode terminale 20 a dore im «si-jeu aee en platine semblable à la suri ace 1, une entrée 21 oorrespondàrvi, sntrs&r 5» et une sorti? 22 correspordar.i aux sorties ô. La cathoae ter;rluftie eonpvertti un treillis ~;r. aeïsr doux p^i tii aux tÔlea cathodiques 9, une sorc^a 23 correspondant aux sorties 10, et une 15 entrée 2& correspondant aux stress 11, Chaque cathode ajourée est esp.*oée du revêtement de j.* surface anodique active adjacente qui lui fait. ï.ï;:-5s & joint isolant 14 isole électriquement, les anodes des cathodes» 11 peut icre réalisé en tout matériau approprié, tel un matériau composite à base de résiné formaidéhyde comme le 'ïuïnol", ou du 20 polytétrafluoréthylène, qui résista généralement à l'électrolyte et aux produits de 1!électrolyse, Ch utilise habituellement un matériau assurant l'é-tanchéité , tel que du polytétr*?' ■ toréthylèr.ie ou du caoutehoue non vulcanisé pour empêcher toute fuite de iicrtne entre sx On disposa, à proxicdtê de 1? eat>ore ajourée, un diaphragme; poreux en 25 polytëtrafluoréfchyiène 15 ranî'er"'j::t û» iirryde de titane sorame matière de charge ; Le diaphragma et l'ancsde ^.\\s ticusnt las deux faces terminales opposées d'un boîtier anodique qui, ir iifféreats joints étanches, v-st apte à eoavéniî» l'saolyte, ?0 li est souhaitable que Xnter—eisetrodes soit le plus réduit pos sible pour diminuer "es pertes ^.-icaes an ^cor-s de l1 électrolyse, la distança préférée est comprise entre 5 la distance entre la face de i'aroas et la «™.t;iode voisine est de 7 rran. L'anode terminale et la cathode tersr.n2.le sont munies de barres d'allrrien 35 tation de courant lô et 17. L'assemblage de la cellule se ûiit en disposant dans 1 ordre correct, la» différentes parties Ocaistituti-Tes an. oh&ssis approprie (i.c- représentas) et en appliquant ensuite une pression suffisante sur les parois d* extrémité BAD ORIGINAL 71 18935 2090298 pour assurer le maintien de tout l'assemblage et éviter toute fuite à la jonction entre éléments adjacents ainsi qu'entre électrodes terminales et éléments adjacents. Bien que la cellule représentée ne contienne que deux éléments., elle peut 5 en renfermer un nombre quelconque, compatible avec les tensions que l'on désire utiliser. La cellule comprend donc habituellement au moins 10 éléments, par exemple jusqu'à 100 éléments. La fig 8 est une représentation schématique de la cellule représentée à la fig 7 et utilisée pour l'électrolyse d'une saumure. La saumure pénètre dans 10 la cellule par le canal 35, après quoi le chlore et l'hydrogène se dégagent respectivement aux anodes 1 à 20 et aux cathodes 9 à 25. De l'hydroxyde de sodium se forme également dans les compartiments cathodiques de la cellule. Le chlore se dégage à une vitesse telle qu'une mousse de chlore dans la saumure se forme dans les compartiments anodiques de la cellule. Les bulles 15 de chlore contraignent la mousse à quitter la cellule par le canal 3° pour aboutir dans une chambre à séparation de mousse 32 où le chlore est séparé de la saumure. Le chlore sort du séparateur de mousse 32 par la sortie 34. De la saumure d'appoint est introduite par le canal 33. Le niveau de la saumure 37 dans le séparateur de mousse est suffisamment élevé pour assurer le retour 20 de la saumure à la base de la cellule par le canal 35. L'hydrogène qui se forme à la cathode s'échappe par le canal 31 et l'hy-droxyde de sodium formé sort par le canal 36,.en mélange avec la saumure. On peut modifier les cellules représentées aux fig 7 et 8, en remplaçant un ou plusieurs élément(s) bipolaire(s) des fig 1 à 3, par un ou plusieurs 25 élément(s) bipolaire^) des fig 4 à 6. Dans une telle disposition, les anode et cathode terminales ont en général respectivement la même structure que les parties anodiques et cathodiques des éléments bipolaires des fig 4 à 6. Le séparateur de mousse 37 de la fig 8 est constitué par les récipients 44. Les récipients 44 peuvent être réduits à un seul récipient qui est commun à toute 30 la cellule. Il est cependant préférable que chaque élément ait- son propre récipient 44, bien qu'il soit possible d'utiliser un même récipient pour 2 ou plusieurs éléments et meme pour toute la cellule. Selon une alternative, un récipient commun peut être pourvu de chicanes de manière à remplir efficacement les fonctions d'une série de récipients plus 35 petits, réduisant ainsi les risques de fuite de courant entre les éléments. Lors de l'électrolyse d'une saumure, une mousse de chlore dans la saumure passe par les sorties 43 pour pénétrer dans les récipients ^4 où le chlore se sépare de la saumure. Il quitte les récipients par les sorties 45 et la saumure est 71 18935 8 2090298 recyclée à la base des boîtiers anodiques par les entrées ■■2, De la saumure d'appoint est introduite par les entrées «.£. 1/ :.yrir Bien que l'on ait décrit des cellules pour 1'électrolyse de solutions aqueuses de chlorure de sodium, d'autres tiaiogérvures de métaux alcalins peuvent y être également électrolysés. La présente invention est illustrée par l'exemple suivant. 10 Exemple On a utilisé une cellule renfermant deux éléments bipolaires représentés aux fig " à i), pour effectuer l'électrolyse d'une saumure à une température comprise entre 80°C et 85°C durant 5 jours. On a obtenu les résultats suivants: Tension dans un module (c'est-à-dire à partir de 3,25 volts - 15 anode a cathode de l'élément adjacent) 2 Densité de courant à l'anode ? kA/m Concentration en chlorure de sodium à l'entrée yJJ g/l NaCl Concentration du catholyte 122,8 g/l NaOH 0,55 g/l NaClOj 20 180,2 g/l NaCl Analyse du gaz anodique Cl^ 98,0 % en volume 00^ 1 % en volume 0^ 1 % en volume 0 % en volume 25 0 % en volume Rendement de courant de la cellule 96,5 % Rendement de conversion 49,9 % La cellule présente donc de Dons rendements en chlore et de bons rendements de conversion ainsi que des rapports tension/courant exceptionnellement bons, 30 La cellule est de structure très compacte et ne nécessite pas d'enveloppe. BAO ORIGINAL 71 1893S 9 2090298 R Ë il 1) D I y" .H r I 0 M S . - £iérr.ent Dipolaire pour cellule 4*électrolyse caractérisé en ce qu'il comprend la) une anode constituée d'une taie en métal d'anode portant sur l'une de ses faces un revêtement comprenant uûe inatière active d'électrode, ladite anode étîmt liée ie manière conductrice .-sur une partis substantielle de l'autre face à une première tôle de fer ou d'acier, et (bj une cathode constituée d'une i,ale ajourée de fer ou d'acier- parallèle à cette première toie et espacée de celle-ci, mais en liaison électrique avec elle. 2 - Elément- selon la revendication 1, caractérisé en ce que le métal d'anode est du titane. * - Elément selon la revendication 1 ou 2, caractérisé en ce que le revêtement de la tôle de métal d'anode consiste en platine. '4 - Elément selon les revendicationn !, 2 et 5, caractérisé en ce que la toie ajourée est un treillis tissé. r> - Elément selon l'une quelconque des revendications précédentes, caractérisé en ce que la première tôle et la tôle ajourée sont en acier doux. 6 - Elément selon l'une quelconque de.' revendications précédentes» caractérisé en ce que la première tôle et la r.ole en métal d'anode sont unies par soudage. T - Elément selon la revendication o, caractérisé en ce que le soudage est réalisé en soudant la première toie qui a été pré-étamée à la toie en métal d'anode qui a été recouverte d'un métal eu alliage d'étamage en enauffant la tôle d'anode alors que la surface a revêtir est recouverte d'un métal ou alliage d1 étamage à l'état fondu et h passer ane sonde excitée par ultra-sons au-dessus de la r «si-totalité la surface à revêtir, la sonde étant en contact avec 'a s:«rf'aae - "Sié*?>ent selon la revendication caractérisé en ce que l'alliage ■"i' - r* ,r-s - •- r"o*nr ^tain. — .:•* « r- " i'*-."• L** cÎii"î'î-C*tù ' ,n*"' o»- ~ci Dr>cirrcc—• _ >t ~ en 1 ' jjj - ix-""." r~~"^v*ci—c5.* '■ on s £*->of^c^if5r:7^os » c3.x* 3c~~ r.ér-iss en e .» que 1? r.--- errié*-" tôle ae *"er au ù® acier et 1? tôle ajourée de fer eu à'soieï- constituent les face.î ter.rinr.Ies ooeosées u'ur. boîtier cathodique. 1'. - Kl ??nent selon 19 revend; iatier 1-.', caractérisé en ce que le boîtier a BAD ORIGINAL 71 18935 2090298 une sortis pour les gaz et sortie a-yn I•••:: liquides. 12 - élément selon la revendra~~or: ; u caractérise e. i> - Elément selon l'une queiccnqut :v?s revendications . . .2, 0t.rz.2t ~tt en ce que ia toie ajourée repose sur des ertr---tcises fîxéf-' t j rreir.I.^rp- to : i-i -Fi ér- nt selon la revend le-? >.n.-n {?, caractérisé er •-e -tt ies entret-i-ses son* conductrices de 1' éle'tri?•c c, 15 - Elément selon la revendication 15 ou 14, carfctër sé en ce que les entretoises sont soudées à la tOie ajourée, 16 - Elément selon 31 une quelconque det revend'car.loir;: précédentes, csrao-térisé en ce que la toie d'anode présente., à sa périphério5 des canaux écart.?''; de la toie ajourée. 17 - ELément selon la revendcation 16, caractérisé e.t ce que le canal longeant l'un des bords de la tô.ie d'anode dispose d'au moins une sortie pour les lJquid'-s et/cu les gaz, tandis que Le canal longeant 1? cord opposé, dispose d'au moins une entrée pour )'électrolyte. 3.8 - Cellule a1 électrolyse pom L* iiî-.cu?ulyse de solutions aqueuses d'ha-logstiures de métaux alcalins, e.i te qu' elle c^.vprec.d (a) une anode constituée d! une toie en ffleu i -i'anode portant sur 1 ' itie ue ses fac-s un revêtement comprenant une matière active d; électrode, (fa) .jr.e eauiode eoiu»tituée d'usé toie ajourée de fer ou d'acier pdi-aiièie à ladite ai>,sde (0) au inoii)'i un élément bipo.laire selon l'u»« quelconque des revendications précédent.es anséréis; entre ladite anode et ladite catnode, ladite cathode, les éléments et ladite anode étant disposés en séria de façon tel'e qu'une surface catt.oaiq-.c eôtivi soit parallèle et fasse lace à une surface anodique adjacente mais scit isolée et distante de eelle-cî3.«1.1 Autant ainsi un compartiment d1 ariol.yte, ledit compartiment étant mai d'ar« entrée povr l'éiectrolyte et ci'.ine sertie pour les liquides et/ou les gaz . i 7 - Cellule d'électrolyse selon ia re"«nd ieation iS, car cet- Prisée en et que l'anode terminale et la oathede tttmitaie sent exécutées respectivement dans les mêwss matériaux que l'anode et ir. cathode de l'élément hipolair». 20 - Cellule d'électrolyse seV.n la. revendication l8 ni 1'-, caractérisée en ce qu'un diaphragme poreux est placé entre chaque anode Ht cathode, BAD ORIGINAL 71 18935 2090298 21 - Cellule à' électrolyse selon la revendication 2Z, caractérisée en ce -..ue le diapnrajCDe est en contact avec la toie ajourée de la cathode. 22 - Cellule i'électrolyse selon la revendication 2~) ou 21, caractérisée en ce q xe ie aiapnragme est en poiy tétraf luorétnyiène poreux. 2J - d*électrolyse selon la revendication ?.Z ou 21, caractérisée en ce que Le liar-r^ragnie est. en amiante. - Ce! .iUlc d'41 eetrui.yse selon l'une • ..elconque des revendications iS à 27., caractérisée en ce que ies sorties des compartiments d'anolyte sont reliées à une cnar.-re ae séparation de mousse qui est reliée aux entrées aes compartiments i- anulyte. 25 - Cellule d'électroiyse selon l'une quelconque des revendications 19 à 24, caractérisée en ce que ! a distance entre xa toie d'anode et la tôle ajourée adjacente de l'élément le plus procr.e est comprise entre 3 et 10 rnm. 26 - Procédé de fabrication de c...ure et a1alcali caustique par électrolyse d'une solution aqueuse d'un chlorure de métal alcalin dans une cellule d'électro iyse conforme à l'une quel-conque des revendications 1;? à 25. 2^ - Procédé selon la revendication 26, caractérisé en ce oue le chlorure de meta: alcalin est le cnlorure de sodium. 28 - Cnlore caractérisé en ce qu'il est obtenu par un procédé selon l'une quelconque des revendications 2b et" 27. 29 - Alcali caustioue caractérisé en ce qu'il est ootenu par un procédé selon 1: une quelconque des revendications 2o et 37. BAD original y